КОБАЛЬТ-МОЛИБДЕНОВЫЙ КАТАЛИЗАТОР НА УГЛЕРОДНОЙ ПОДЛОЖКЕ

1. Каталитическая композиция, включающая кобальт (Co); и молибден (Mo) на подложке активированного угля (C), причем относительные молярные соотношения элементов, входящих в состав указанной композиции, представлены формулой:
a
b
c
CoMoMC
причем:
M представляет собой один или несколько элементов,
выбранных из группы, состоящей из щелочных металлов и
щелочноземельных металлов;
a равен 1Е-3 - 0,3;
b равен 1Е-3 - 0,9;
c равен 0 - 1Е-2; и
2
при этом указанные Co и Mo находятся в металлической форме, и при этом указанная каталитическая композиция имеет площадь поверхности по БЭТ по меньшей мере 320 м/г.
2. Каталитическая композиция по п.1, отличающаяся тем, что M выбран из группы, состоящей из калия (K), натрия (Na), кальция (Ca) и магния (Mg).
3. Каталитическая композиция по п.1, отличающаяся тем, что:
а равен 1Е-2 - 0,3; и
b равен 5Е-3 - 0,9.
2
4. Каталитическая композиция по п.1, отличающаяся тем, что указанная каталитическая композиция имеет площадь поверхности по БЭТ 350-1200 м/г.
5. Каталитическая композиция по п.1, отличающаяся тем, что Со и/или Mo находятся не в сульфидной форме.
6. Каталитическая композиция по п.1, отличающаяся тем, что указанная каталитическая композиция дополнительно включает инертное связующее вещество.
7. Способ получения каталитической композиции по п.1, включающий стадии:
2
(a) приготовление смеси, включающей частицы подложки активированного угля, имеющие площадь поверхности по БЭТ 700-1500 м/г, и раствор, включающий растворимые соли, содержащие Co и Mo;
(b) осаждение Co и Mo превращением растворимых солей, содержащих Co и Mo, в нерастворимые соли, содержащие Co и Mo, необязательно с последующим примешиванием раствора, содержащего M;
(c) выделение твердых веществ из жидкости с образованием предшественника катализатора; и
(d) приведение предшественника катализатора в контакт с восстановителем при температуре 300-550°C.
8. Способ по п.7, отличающийся тем, что указанная стадия (d) включает стадии:
(d1) кальцинирование предшественника катализатора в инертной атмосфере с образованием кальцинированного предшественника катализатора; и
(d2) приведение кальцинированного предшественника катализатора в контакт с восстановителем.
9. Способ по п.7, дополнительно включающий стадию промывания и высушивания выделенного предшественника катализатора перед кальцинированием.
10. Способ получения потока продуктов, содержащего спирты, включающий приведение каталитической композиции по п.1 в контакт со смесью синтез-газа.
11. Способ по п.10, отличающийся тем, что указанная каталитическая композиция включена в реактор неподвижного слоя или в реактор псевдоожиженного слоя.
2
12. Способ по п.10, отличающийся тем, что указанная смесь синтез-газа имеет молярное отношение водорода (Н) к монооксиду углерода (CO), равное 0,5-5.
-1
13. Способ по п.10, отличающийся тем, что указанный способ осуществляют при температуре реакции 150-450°C, объемной скорости 400-5000 час и давлении от атмосферного давления до 20 МПа.